(57)【特許請求の範囲】
【請求項１】
（Ａ）シリコーン１〜７０重量％、と（Ｂ）アルキル鎖の炭素数が１０であり、−ＣＨ２ＣＨ２Ｏ−ユニットを１〜１００含み、−ＣＨＲＣＨ２Ｏ−ユニット（Ｒはアルキル基を表わす）を１〜１００含む構造を持ち、且つ−ＣＨ２ＣＨ２Ｏ−ユニット数が−ＣＨＲＣＨ２Ｏ−ユニット数以上である非イオン系界面活性剤０．１〜５０重量％、と（Ｃ）水１０〜９８．９重量％からなるシリコーンエマルジョン組成物。
【請求項２】
（Ｂ）非イオン系界面活性剤が、炭素数が１０のアルコールへの−ＣＨ２ＣＨ２Ｏ−ユニットを１〜１００及び−ＣＨＲＣＨ２Ｏ−ユニット１〜１００の付加物で、且つ−ＣＨ２ＣＨ２Ｏ−ユニット数が−ＣＨＲＣＨ２Ｏ−ユニット数以上である請求項１に記載のシリコーンエマルジョン組成物。
【発明の詳細な説明】
【０００１】
【発明の属する技術分野】
本発明は、シリコーン組成物およびそれを用いたシリコーンエマルジョン組成物に関する。
【０００２】
【従来の技術】
従来より様々なシリコーンエマルジョンの製造方法が知られている。
例えば、長鎖アルキル基とエチレンオキサイド基を含有するノニオン系の界面活性剤を用いてシリコーンをエマルジョン化したりポリオキシエチレンラウリルエーテルを用いてエマルジョン化することが、特開平９−２９１２１５号、特開平９−６７４４３号、特開平１１−１２２８６号の各公報に開示されている。
【０００３】
しかし、上記のノニオン系界面活性剤でシリコーンをエマルジョン化すると、相転移の際、粘度が非常に高くなり、それに伴う発熱も大きく、製造時にトルクの高い混合装置を用いる必要が生じ、電力の消費が大きくなったり、シリコーンによっては発熱によりエマルジョンが不安定化するといった問題があった。
また、シリコーンエマルジョンには良好な保存安定性、即ち通常の気温より少し高い温度で放置したとき、エマルジョンが壊れて油が分離しないことが求められているが、その要望に応えるものではなかった。
【０００４】
さらに、シリコーンエマルジョンはアルミニウム等の鋳型成型の離型剤としても用いられているが、その際、離型時に成型されたアルミニウムの表面にエマルジョンが付着することが多いので、たとえエマルジョンが付着しても錆を防ぐために施される防食塗装がし易い性質、すなわちペインタブル性が求められているのであるが、上記の従来の界面活性剤では、このペインタブル性が劣っていたので、その向上の為、シリコーンの構造を変化させた特殊なシリコーンを用いる必要があった。
【０００５】
【発明が解決しようとする課題】
本発明は、上記した従来技術の問題点を解決した製造時の粘性の極端な増大が無く、発熱が少なく、したがってトルクも小さく、電力消費も抑制でき、保存安定性、ペインタブル性に優れたシリコーンエマルジョン用のシリコーン組成物を提供することを目的とする。
【０００６】
【課題を解決するための手段】
本発明者等は、上記課題を解決するため研究を重ねた結果、シリコーンエマルジョンを作製する際、特定の界面活性剤を用いるとその課題を達成できる事を見出し、本発明をなすに至った。
【０００７】
すなわち、本発明は、
（１）  （Ａ）シリコーン１〜７０重量％、と（Ｂ）アルキル鎖の炭素数が１０であり、−ＣＨ２ＣＨ２Ｏ−ユニットを１〜１００含み、−ＣＨＲＣＨ２Ｏ−ユニット（Ｒはアルキル基を表わす）を１〜１００含む構造を持ち、且つ−ＣＨ２ＣＨ２Ｏ−ユニット数が−ＣＨＲＣＨ２Ｏ−ユニット数以上である非イオン系界面活性剤０．１〜５０重量％、と（Ｃ）水１０〜９８．９重量％からなるシリコーンエマルジョン組成物である。
【０００８】
（２）  （Ｂ）非イオン系界面活性剤が、炭素数が１０のアルコールへの−ＣＨ２ＣＨ２Ｏ−ユニットを１〜１００及び−ＣＨＲＣＨ２Ｏ−ユニット１〜１００の付加物で、且つ−ＣＨ２ＣＨ２Ｏ−ユニット数が−ＣＨＲＣＨ２Ｏ−ユニット数以上である（１）に記載のシリコーンエマルジョン組成物。
【０００９】
本発明について、以下詳細に説明する。本発明で用いる（Ａ）成分のシリコーンは、ポリオルガノシロキサンであり、その変性品、分岐品、部分架橋品、他の分子との共重合体等も用いることができる。シリコーンの添加量は１〜９９．９重量％であり、水を添加してエマルジョン化する場合の好ましい添加量は１〜７０重量％、さらに好ましくは３〜６０重量％である。
【００１０】
ポリオルガノシロキサンの具体例を化学式で表せば下式（１）の様になる。
（Ｒ１Ｒ２ＳｉＯ２／２）Ｄ・（Ｒ３Ｒ４Ｒ５ＳｉＯ１／２）Ｍ・（Ｒ６ＳｉＯ３／２）Ｔ・（ＳｉＯ４／２）Ｑ式（１）中のＤ、Ｍ、Ｔ、ＱはＤ／（Ｍ＋Ｄ＋Ｔ＋Ｑ）＝０〜１、Ｍ／（Ｍ＋Ｄ＋Ｔ＋Ｑ）＝０〜０．５、Ｔ／（Ｍ＋Ｄ＋Ｔ＋Ｑ）＝０〜１、Ｑ／（Ｍ＋Ｄ＋Ｔ＋Ｑ）＝０〜１、Ｍ＋Ｄ＋Ｔ＋Ｑ＞０である。より好ましくはＤ／（Ｍ＋Ｄ＋Ｔ＋Ｑ）＝０．５〜１、Ｍ／（Ｍ＋Ｄ＋Ｔ＋Ｑ）＝０〜０．１、Ｔ／（Ｍ＋Ｄ＋Ｔ＋Ｑ）＝０〜０．４、Ｑ／（Ｍ＋Ｄ＋Ｔ＋Ｑ）＝０〜１である。
【００１１】
Ｒ１〜Ｒ６は、それぞれ単独で同一または異なった次に挙げるもののなから選択される。その選択にあたつては、同一構造ユニット、例えば（Ｒ１Ｒ２ＳｉＯ２／２）Ｄ構造ユニットの中で、Ｒ１としてメチル基を選択し、Ｒ２として同時に異なるものすなわちメチル基とフェニル基と水素の３種類の基を同時に選択する事ができる。また、各ユニットをつなぐ為の構造が各ユニット構造と異なる形態を取っていても構わない。
【００１２】
Ｒ１〜Ｒ６の例を挙げれば、直鎖状または分岐状の炭素数１〜２０のアルキル基又はアルケニル基及びそのハロゲン置換体、炭素数５〜２５のシクロアルキル基又はシクロアルケニル基及びそのハロゲン置換体、炭素数６〜２５のアラルキル基又はアリール基及びそのハロゲン置換体、水素、ヒドロキシル基、アルコキシ基、ハロゲン基、アシルオキシ基、ケトキシメート基、アミノ基、アミド基、アミノキシ基、メルカプト基、アルケニルオキシ基、酸無水物基、カルボニル基、糖類、シアノ基、オキサゾリン基、イソイアナート基、等およびまたはこれらの基の炭化水素置換体があげられる。
【００１３】
好ましい例としては、メチル基、エチル基、プロピル基、イソプロピル基、ｎ−ブチル基、イソブチル基、ターシャリーブチル基、ペンチル基、イソペンチル基、ネオペンチル基、ヘキシル基、イソヘキシル基、ヘプチル基、イソヘプチル基、オクチル基、イソオクチル基、ノニル基、デシル基等の直鎖又は分岐状のアルキル基及びそれらのハロゲン置換体、ビニル基、アリル基、ホモアリル基などのアルケニル基、シクロペンチル基、シクロヘキシル基、シクロへプチル基、シクロオクチル基、ジシクロペンチル基、デカヒドロナフチル基などのシクロアルキル基及びそのハロゲン置換体、シクロペンテニル基（１−及び２−、３−）、シクロヘキセニル基（１−及び２−、３−）等のシクロアルケニル基、フェニル基、ナフチル基、テトラヒドロナフチル基、トリル基、エチルフェニル基等のアラルキル基及びアリール基及びそれらのハロゲン置換体、
【００１４】
水素、ヒドロキシル基、メトキシ基、エトキシ基、プロポキシ基、イソプロポキシ基、ブトキシ基、イソブトキシ基、ターシャリーブトキシ基、ヘキシロキシ基、イソヘキシロキシ基、２−ヘキシロキシ基、オクチロキシ基、イソオクチロキシ基、２−オクチロキシ基、フルオロ基、クロル基、ブロモ基、ヨード基、アセトキシ基、ジメチルケトオキシム基、メチルエチルケトオキシム基、アミノ基、ヒドロキシアミノ基、ジメチルアミノ基、ジエチルアミノ基、ホルムアミド基、アセトアミド基、アミノオキシ基、メルカプト基、メチルメルカプト基、エチルメルカプト基、グリシジル基、
【００１５】
エチレングリコキシ基、ジエチレングリコキシ基、ポリエチレングリコキシ基、プロピレングリコキシ基、ジプロピレングリコキシ基、ポリプロピレングリコキシ基、メトキシエチレングリコキシ基、エトキシエチレングリコキシ基、メトキシジエチレングリコキシ基、エトキシジエチレングリコキシ基、メトキシプロピレングリコキシ基、メトキシジプロピレングリコキシ基、エトキシジプロピレングリコキシ基等を挙げることができる。
【００１６】
本発明で用いるシリコーンは、ＳＩＬＩＣＯＮＥＳ＆ＩＮＤＵＳＴＲＹに開示されている業界公知の方法で製造することができる。
好ましいシリコーンの具体例としては、ジメチルシリコーン、フェニルメチルシリコーン、メチルハイドロジェンシロキサン、アルキルアラルキル変性シリコーン、フッ素変性シリコーン、アミノ変性シリコーン、各種末端反応性シリコーン、シリコーンワックス、シリコーンレジン、シリコーンレジンオイル、シリコーンエラストマー、ステアロキシメチルポリシロキサン、アミノメチルアミノプロピルシロキサン・ジメチルシロキサン共重合体等を挙げる事ができる。
これらのシリコーンの好ましい粘度は２５℃において０．１〜１０，０００，０００ｃＳｔである。又これらのシリコーンは単独でまたは数種類組み合せて用いる事ができる。
【００１７】
本発明で用いる（Ｂ）成分の界面活性剤は、アルキル鎖の炭素数が１０であり、−ＣＨ２ＣＨ２Ｏ−ユニットを１〜１００含み、−ＣＨＲＣＨ２Ｏ−ユニット（Ｒはアルキル基）を１〜１００含む構造を持ち、−ＣＨ２ＣＨ２Ｏ−ユニット数が−ＣＨＲＣＨ２Ｏ−ユニット数以上の非イオン系界面活性剤である。各ユニットの数は親水性基のバランスを取る上で重要であり、−ＣＨＲＣＨ２Ｏ−ユニットは−ＣＨ２ＣＨ２Ｏ−ユニットと比較してより疎水性であり、これが多くなると親水性基としての役割を果たさなくなる為、−ＣＨ２ＣＨ２Ｏ−ユニット数は−ＣＨＲＣＨ２Ｏ−ユニット数以上である必要がある。また、各ユニット数が多くても良いが経済性の点から１００以下である事が望ましい。
【００１８】
これらの条件を持った界面活性剤であれば良く、その有機基の結合状態は特に限定されないが、好ましい界面活性剤としては、以下に例示する一般式を有するものが挙げられる。
Ｒａ−Ｙ−（ＣＨ２ＣＨ２Ｏ）ｍ−（ＣＨＲＸＣＨ２Ｏ）ｎ−Ｈ
又は、
【化１】
0004822305.tif 000002
【００１９】
式中、Ｒａは炭素数１０のアルキル基を表わし、Ｙは、−Ｏ−、−ＣＯＯ−、−Ｎ＝、−ＣＯＮ＝、−Ｓ−などを表わす。ｍ，ｍ’、ｍ’’およびｎ，ｎ’、ｎ’’は１〜１００であり、ｍ、ｍ’、ｍ’’＞ｎ、ｎ’、ｎ’’である。ＲＸはアルキル基を表わし、例えば、メチル基、エチル基等であり、又ＣＨＲＸＣＨ２全体でシクロアルキレン基も含まれる。
【００２０】
なお、これらの一般式および本発明の明細書中に示す化学式においては、共重合体の各成分の量比とオキシエチレン鎖およびオキシアルキレン鎖がランダムあるいはブロックで結合している事を示している。また式の上では便宜状、上記のように表すが、例えば最初に例示した化学式すなわちＲa−Ｏ−（ＣＨ2ＣＨ2Ｏ）m−（ＣＨＲXＣＨ2Ｏ）n−Ｈにおいては、Ｒa−Ｏ−に必ず直接オキシエチレン基が結合していることを示しているのではない。同様に末端がオキシアルキレン基に基づくＯＨである事を示しているのでもない。
【００２１】
さらに−（ＣＨＲＸＣＨ２Ｏ）ｎ−において、−（ＣＨ２ＣＨＲＸＯ）ｎ−も含む。これらのより具体的な一般式を例示すれば、以下のようになる。Ｒａ−Ｏ−（ＣＨ２ＣＨ２Ｏ）ｍ−（ＣＨＲＸＣＨ２Ｏ）ｎ−Ｈ、ＲａＣＯＯ−（ＣＨ２ＣＨ２Ｏ）ｍ−（ＣＨＲＸＣＨ２Ｏ）ｎ−Ｈ、ＲａＮ−［（ＣＨ２ＣＨ２Ｏ）ｍ’−（ＣＨＲＸＣＨ２Ｏ）ｎ’−Ｈ］［（ＣＨ２ＣＨ２Ｏ）ｍ’’−（ＣＨＲＸＣＨ２Ｏ）ｎ’’−Ｈ］、ＲａＣＯＮ−［（ＣＨ２ＣＨ２Ｏ）ｍ’−（ＣＨＲＸＣＨ２Ｏ）ｎ’−Ｈ］［（ＣＨ２ＣＨ２Ｏ）ｍ’’−（ＣＨＲＸＣＨ２Ｏ）ｎ’’−Ｈ］、上記例示の一般式で、特に好ましいのはＲａ−Ｏ−（ＣＨ２ＣＨ２Ｏ）ｍ−（ＣＨＲＸＣＨ２Ｏ）ｎ−Ｈである。
【００２２】
好ましい界面活性剤の具体例を以下に例示する。一般式；Ｒａ−Ｏ−（ＣＨ２ＣＨ２Ｏ）ｍ−（ＣＨＲＸＣＨ２Ｏ）ｎ−Ｈの具体例としては、Ｃ１０Ｈ２３−Ｏ−（ＣＨ２ＣＨ２Ｏ）８−（ＣＨ（ＣＨ３）ＣＨ２Ｏ）１−Ｈ、Ｃ１０Ｈ２３−Ｏ−（ＣＨ２ＣＨ２Ｏ）９−（ＣＨ（ＣＨ３）ＣＨ２Ｏ）１−Ｈ、Ｃ１０Ｈ２３−Ｏ−（ＣＨ２ＣＨ２Ｏ）８−（ＣＨ（ＣＨ３）ＣＨ２Ｏ）２−Ｈ、Ｃ１０Ｈ２３−Ｏ−（ＣＨ２ＣＨ２Ｏ）７−（ＣＨ（ＣＨ３）ＣＨ２Ｏ）３−Ｈ、Ｃ１０Ｈ２３−Ｏ−（ＣＨ２ＣＨ２Ｏ）６−（ＣＨ（ＣＨ３）ＣＨ２Ｏ）４−Ｈ、Ｃ１０Ｈ２３−Ｏ−（ＣＨ２ＣＨ２Ｏ）１６−（ＣＨ（ＣＨ３）ＣＨ２Ｏ）１２−Ｈ、等を挙げる事ができる。
【００２３】
なお、上記の各式は異性体も含んでおり、さらにこれらの混合物であっても良い。またＲa−Ｏ−（ＣＨ2ＣＨ2Ｏ）m−（ＣＨＲXＣＨ2Ｏ）n−ＨのＲa部分は平均の炭素数が上記に示した式で表される各炭素数の化合物の混合物であっても良い。
【００２４】
一般式；ＲａＣＯＯ−ＣＨ２ＣＨ２Ｏ）ｍ−（ＣＨＲＸＣＨ２Ｏ）ｎ−Ｈの具体例としては、Ｃ１０Ｈ２３−ＣＯＯ−（ＣＨ２ＣＨ２Ｏ）８−（ＣＨ（ＣＨ３）ＣＨ２Ｏ）１−Ｈ、Ｃ１０Ｈ２３−ＣＯＯ−（ＣＨ２ＣＨ２Ｏ）９−（ＣＨ（ＣＨ３）ＣＨ２Ｏ）１−Ｈ、Ｃ１０Ｈ２３−ＣＯＯ−（ＣＨ２ＣＨ２Ｏ）８−（ＣＨ（ＣＨ３）ＣＨ２Ｏ）２−Ｈ、Ｃ１０Ｈ２３−ＣＯＯ−（ＣＨ２ＣＨ２Ｏ）７−（ＣＨ（ＣＨ３）ＣＨ２Ｏ）３−Ｈ、Ｃ１０Ｈ２３−ＣＯＯ−（ＣＨ２ＣＨ２Ｏ）６−（ＣＨ（ＣＨ３）ＣＨ２Ｏ）４−Ｈ、Ｃ１０Ｈ２３−ＣＯＯ−（ＣＨ２ＣＨ２Ｏ）１６−（ＣＨ（ＣＨ３）ＣＨ２Ｏ）１２−Ｈ、等が挙げられる。
【００２５】
一般式；ＲａＮ−［（ＣＨ２ＣＨ２Ｏ）ｍ’−（ＣＨＲＸＣＨ２Ｏ）ｎ’−Ｈ］［（ＣＨ２ＣＨ２Ｏ）ｍ’’−（ＣＨＲＸＣＨ２Ｏ）ｎ’’−Ｈ］の具体例としては、Ｃ１０Ｈ２３−Ｎ−［（ＣＨ２ＣＨ２Ｏ）８−（ＣＨ（ＣＨ３）ＣＨ２−Ｏ）１−Ｈ］［（ＣＨ２ＣＨ２Ｏ）８−（ＣＨ（ＣＨ３）ＣＨ２−Ｏ）１−Ｈ］、Ｃ１０Ｈ２３−Ｎ−［（ＣＨ２ＣＨ２Ｏ）９−（ＣＨ（ＣＨ３）ＣＨ２−Ｏ）１−Ｈ］［（ＣＨ２ＣＨ２Ｏ）８−（ＣＨ（ＣＨ３）ＣＨ２−Ｏ）２−Ｈ］、Ｃ１０Ｈ２３−Ｎ−［（ＣＨ２ＣＨ２Ｏ）８−（ＣＨ（ＣＨ３）ＣＨ２−Ｏ）２−Ｈ］［（ＣＨ２ＣＨ２Ｏ）８−（ＣＨ（ＣＨ３）ＣＨ２−Ｏ）２−Ｈ］、Ｃ１０Ｈ２３−Ｎ−［（ＣＨ２ＣＨ２Ｏ）７−（ＣＨ（ＣＨ３）ＣＨ２−Ｏ）３−Ｈ］［（ＣＨ２ＣＨ２Ｏ）７−（ＣＨ（ＣＨ３）ＣＨ２−Ｏ）３−Ｈ］、Ｃ１０Ｈ２３−Ｎ−［（ＣＨ２ＣＨ２Ｏ）６−（ＣＨ（ＣＨ３）ＣＨ２−Ｏ）４−Ｈ］［（ＣＨ２ＣＨ２Ｏ）６−（ＣＨ（ＣＨ３）ＣＨ２−Ｏ）４−Ｈ］、Ｃ１０Ｈ２３−Ｎ−［（ＣＨ２ＣＨ２Ｏ）１６−（ＣＨ（ＣＨ３）ＣＨ２−Ｏ）１２−Ｈ］［（ＣＨ２ＣＨ２Ｏ）１６−（ＣＨ（ＣＨ３）ＣＨ２−Ｏ）１２−Ｈ］、等が挙げられる。
【００２６】
一般式；ＲａＣＯＮ−［（ＣＨ２ＣＨ２Ｏ）ｍ’−（ＣＨＲＸＣＨ２Ｏ）ｎ’−Ｈ］［（ＣＨ２ＣＨ２Ｏ）ｍ’’−（ＣＨＲＸＣＨ２Ｏ）ｎ’’−Ｈ］の具体例としては、Ｃ１０Ｈ２３−ＣＯＮ−［（ＣＨ２ＣＨ２Ｏ）８−（ＣＨ（ＣＨ３）ＣＨ２−Ｏ）１−Ｈ］［（ＣＨ２ＣＨ２Ｏ）８−（ＣＨ（ＣＨ３）ＣＨ２−Ｏ）１−Ｈ］、Ｃ１０Ｈ２３−Ｎ−［（ＣＨ２ＣＨ２Ｏ）９−（ＣＨ（ＣＨ３）ＣＨ２−Ｏ）１−Ｈ］［（ＣＨ２ＣＨ２Ｏ）８−（ＣＨ（ＣＨ３）ＣＨ２−Ｏ）２−Ｈ］、Ｃ１０Ｈ２３−Ｎ−［（ＣＨ２ＣＨ２Ｏ）８−（ＣＨ（ＣＨ３）ＣＨ２−Ｏ）２−Ｈ］［（ＣＨ２ＣＨ２Ｏ）８−（ＣＨ（ＣＨ３）ＣＨ２−Ｏ）２−Ｈ］、Ｃ１０Ｈ２３−Ｎ−［（ＣＨ２ＣＨ２Ｏ）７−（ＣＨ（ＣＨ３）ＣＨ２−Ｏ）３−Ｈ］［（ＣＨ２ＣＨ２Ｏ）７−（ＣＨ（ＣＨ３）ＣＨ２−Ｏ）３−Ｈ］、Ｃ１０Ｈ２３−Ｎ−［（ＣＨ２ＣＨ２Ｏ）６−（ＣＨ（ＣＨ３）ＣＨ２−Ｏ）４−Ｈ］［（ＣＨ２ＣＨ２Ｏ）６−（ＣＨ（ＣＨ３）ＣＨ２−Ｏ）４−Ｈ］、Ｃ１０Ｈ２３−Ｎ−［（ＣＨ２ＣＨ２Ｏ）１６−（ＣＨ（ＣＨ３）ＣＨ２−Ｏ）１２−Ｈ］［（ＣＨ２ＣＨ２Ｏ）１６−（ＣＨ（ＣＨ３）ＣＨ２−Ｏ）１２−Ｈ］、等が挙げられる。
【００２７】
一般式；Ｒａ−Ｓ−（ＣＨ２ＣＨ２Ｏ）ｍ−（ＣＨＲＸＣＨ２Ｏ）ｎ−Ｈ、の具体例としては、Ｃ１０Ｈ２３−Ｓ−（ＣＨ２ＣＨ２Ｏ）８−（ＣＨ（ＣＨ３）ＣＨ２Ｏ）１−Ｈ、Ｃ１０Ｈ２３−Ｓ−（ＣＨ２ＣＨ２Ｏ）９−（ＣＨ（ＣＨ３）ＣＨ２Ｏ）１−Ｈ、Ｃ１０Ｈ２３−Ｓ−（ＣＨ２ＣＨ２Ｏ）８−（ＣＨ（ＣＨ３）ＣＨ２Ｏ）２−Ｈ、Ｃ１０Ｈ２３−Ｓ−（ＣＨ２ＣＨ２Ｏ）７−（ＣＨ（ＣＨ３）ＣＨ２Ｏ）３−Ｈ、Ｃ１０Ｈ２３−Ｓ−（ＣＨ２ＣＨ２Ｏ）６−（ＣＨ（ＣＨ３）ＣＨ２Ｏ）４−Ｈ、Ｃ１０Ｈ２３−Ｓ−（ＣＨ２ＣＨ２Ｏ）１６−（ＣＨ（ＣＨ３）ＣＨ２Ｏ）１２−Ｈ、等を挙げる事ができる。
【００２８】
本発明における界面活性剤の好ましい添加量は、エマルジョン組成物については０．１〜５０重量％、好ましくは１〜４０重量％、より好ましくは３〜３５重量％である。エマルジョン組成物以外の組成物に関しては、０．１〜９９重量％、好ましくは１〜５０重量％，さらに好ましくは２〜４０重量％用いられる。
【００２９】
本発明で用いる（Ｃ）成分の水は特に限定されないが、イオン交換水を用いる事が好ましく、そのｐHは、好ましくはｐH２〜１２、特に好ましくはｐH４〜１０、最も好ましくはｐH５〜９である。鉱水を用いる事は推奨されないが、用いる時は金属不活性化剤等と合わせて用いる事が好ましい。
【００３０】
水の添加量は特に限定されないが、好ましくはエマルジョン組成物の場合は１〜９８．９重量％、より好ましくは１０〜９５重量％、さらに好ましくは５０〜９０重量％用いられる。
【００３１】
本発明のエマルジョン組成物の製造方法は公知の方法で作製することができる。そのより好ましい例を次に示す。
（１）シリコーンと界面活性剤を混合しておき相転換させるための水、例えば界面活性剤と同量程度、を加えホモミキサーで強制攪拌を行なう。ここで少量の水を加えてさらにホモミキサーで攪拌することにより相転換させ、さらに水で任意の濃度に希釈する。
【００３２】
（２）界面活性剤と相転換させるための水、例えば界面活性剤と同量程度ほぼ同量の水、を混合しておき、シリコーンを段階的に加えながらホモミキサーで強制攪拌を行なう。そして少量の水を加えてホモミキサーで攪拌することにより相転換させ、さらに水で任意の濃度に希釈する。
【００３３】
（３）界面活性剤と全量の水を混ぜておき、ミキサーで攪拌しながらシリコーンを加えていく。
本発明においては、これらの方法において相転換までに添加する必要のある水を相転水とよび、それ以降にエマルジョン濃度を調整する為に入れる水を希釈水とよぶ。
【００３４】
本発明の組成物には本発明の趣旨に反しない限り他の添加物を添加する事ができる。例えば、抗菌剤、防黴剤、ｐH調整剤、着色剤、他の界面活性剤、酸化防止剤、消臭剤、架橋剤、各種触媒、乳化安定剤、各種有機溶剤、キレート剤等を添加することができる。
【００３５】
【発明の実施の形態】
以下、本発明の実施の形態を実施例により具体的に説明するが、本発明はこれらの実施例によって限定されるものではない。なお、以下において「部」および「％」は重量基準である。
【００３６】
〔評価方法〕
転相時粘度；３００ｍｌビーカーに転相時の状態の混合物１００ｇを入れビーカーを横倒しにして１２時間放置し、ビーカーから流れ出るものを○、流れでないものを×とし評価した。
転相時温度；温度計にて測定した。
外観；目視判定による。白色液状または半透明液状の場合○で表す。
固形分；２ｇ／１０５℃／１時間  加熱オーブンによる。
ｐＨ；メルク社ｐＨ試験紙による。
粒子径；ＨＩＡＣ／ＲＯＹＣＯ社  ＮＩＣＯＭＰ３７０により測定する。
【００３７】
遠心分離；コクサン遠心機  Ｈ−１０３ＮＡ型を用い、５０ｍｌのカラムを使用して測定する。４，０００ｒｐｍで１時間後に上層・下層の分離を調べその厚さを表中に示す。
ペインタブル性；水でエマルジョンを１０００倍に希釈して調整しアルミニウム製カップに注入し乾燥し、その底面の面積から最終塗布量が０．５ｍｇ／ｃｍ2となるようにする。加熱乾燥後、デシケーターの中で放冷し、マジックインキで塗布面に線を引き、書けた状況を観察する。
【００３８】
［界面活性剤略称］
ＳＦａ；ラウリルアルコールエチレンオキサイド（１０モル）付加物
ＳＦｂ；イソデシルアルコールエチレンオキサイド（６モル）プロピレンオキサイド（４モル）付加物
ＳＦｃ；イソデシルアルコールエチレンオキサイド（６モル）プロピレンオキサイド（８モル）付加物
ＳＦｄ；イソデシルアルコールエチレンオキサイド（８モル）プロピレンオキサイド（２モル）付加物
ＳＦｅ；ラウリルアルコールエチレンオキサイド（６モル）付加物
ＳＦｆ；ラウリルアルコールエチレンオキサイド（８モル）付加物
【００３９】
［シリコーン略称］表１，２中にはアルファベットのみで記載する。
シリコーンＡ；トリメチルシリル基末端封鎖ポリジメチルシロキサン（粘度３５０ｍｍ2／ｓ）
シリコーンＢ；両末端にアルコキシ基を有するアミノ変性シリコーン（粘度５，０００ｍｍ2／ｓ，アミン当量７，０００）
シリコーンＣ；両末端にアルコキシ基を有するアミノ変性シリコーン（粘度１，０００ｍｍ2／ｓ，アミン当量３，３００）
シリコーンＤ；トリメチルシリル基末端封鎖アミノ変性シリコーン（粘度１，０００ｍｍ2／ｓ，アミン当量１，７００）
シリコーンＥ；両末端にビニル基を有するポリジメチルシロキサン（粘度５００ｍｍ2／ｓ）
シリコーンＦ；ポリアルキル水素シロキサン（水素数１．６％、粘度２０ｍｍ2／ｓ）
シリコーンＧ；アルキルアリルシリコーン（アリル基（芳香環を含む構造）；２２ｍｏｌ％含有品、粘度１，０００ｍｍ2／ｓ）
【００４０】
［乳化装置］
ドイツ国  ＪＡＮＫＥ＆ＫＵＮＫＥＬ社製  ＵＬＴＲＡ  ＴＵＲＲＡＸ  Ｔ−４５（以下Ｔ−４５と略す）
【００４１】
【実施例】
実施例１〜１１、比較例１〜１０
シリコーンと界面活性剤と転相水を、表１，２中に示す種類の物を表中に示す量混合した後、Ｔ−４５にて攪拌し、相転換させ表中に示す量の希釈水および酢酸で希釈し、エマルジョンを得る。
【００４２】
【表１】
0004822305.tif 000003
【００４３】
【表２】
0004822305.tif 000004
【００４４】
実施例７、比較例１１
安定性の比較の為、実施例７と比較例１１を示す。比較例１１は、実施例７のＳＦｂを６部添加する代わりにＳＦｅを６部添加し、あとは実施例７と同様に実施する。比較例１１の液の外観は透明液状である。両方の液を、５０℃のオーブン中で４週間保存した後観察すると、実施例７のエマルジョンは安定で変化無く透明液状であるのに対し、比較例１１では白濁が観察された。
【００４５】
実施例１２、比較例１２
ペインタブル性を比較する為に実施例１２および比較例１２を実施した。
実施例１２は、ＳＦｄを６．２５部、水を２．５部秤量し、かき混ぜる。Ｔ−４５で攪拌しながらシリコーンＧを５０部添加する。その後、水を４１．２５部添加する。比較例１２は、ＳＦａをＳＦｄの代わりに用いた以外は実施例と同様に実施する。ペインタブル性の評価を実施例１２、比較例１２において実施したところ、実施例１２はマジックの線がくっきりと引けるのに対して、比較例１２は線が霞んでしまい引けなかった。
【００４６】
以上の実施例と比較例から明らかなように、転相時に粘度が高くなり、シェアー熱により高温になるような処方の組成物においては、明らかに粘度が下がり、なおかつ温度も下がっている。比較例において温度が低い例もあるが、そういう例ではスティッフフェーズが得られず、エマルジョンも得られなかった。
【００４７】
【発明の効果】
本発明のシリコーン組成物は、製造時に粘性の極端な増大が無く、発熱が少なく、したがってトルクも小さく、電力消費も抑制でき、保存安定性、ペインタブル性に優れたシリコーンエマルジョン組成物を提供できるという効果がある。